(57)【要約】【課題】量子ドットを含む発光層を備えた発光素子において、正孔輸送層を構成する正孔輸送材料の正孔移動度が電子輸送層を構成する電子輸送材料の電子移動度よりも大きい場合であっても、発光層内での再結合を多くして、所望の発光色を発光効率よく得ることができる発光素子を提供する。【解決手段】少なくとも、陽極３と、量子ドット１１を含有する発光層５と、陰極４とをその順で有する発光素子１であって、発光層５の厚さ方向における量子ドット１１の密度が陽極側から陰極側に向かって小さくなるように構成して、上記課題を解決した。【選択図】図１
2009087755.tif 000002
【特許請求の範囲】
【請求項１】
少なくとも、陽極と、量子ドットを含有する発光層と、陰極とをその順で有する発光素子であって、
前記発光層の厚さ方向における量子ドットの密度が陽極側から陰極側に向かって小さくなることを特徴とする発光素子。
【請求項２】
前記発光層の、陽極側の層に接する面における量子ドットの単位面積当たりのカバー率が、４０％〜１００％である、請求項１に記載の発光素子。
【請求項３】
前記発光層の厚さ方向の密度の減少が、ホスト材料中に異なる含有量で量子ドットを含有させた層を積層して得られる、請求項１又は２に記載の発光素子。
【発明の詳細な説明】
【技術分野】
【０００１】
本発明は、発光素子に関し、更に詳しくは、量子ドットを含む発光層の発光効率を高めた発光素子に関する。
【背景技術】
【０００２】
有機エレクトロルミネセンス素子（以下、有機ＥＬ素子ともいう。）は、陽極と陰極との間に有機発光層を挟んだ積層構造を有する発光素子であり、陽極から注入された正孔と陰極から注入された電子とが発光層内で起こる再結合に起因して生じる発光を利用した自発光デバイスである。こうした有機ＥＬ素子の課題は、有機発光層を構成する発光材料の長寿命化と発光効率の向上であり、現在、その課題克服のための研究が活発に行われている。
【０００３】
一方、粒径によって発光色を調整できる半導体微粒子（「量子ドット」と呼ばれている。）をＥＬ発光材料として用いた発光デバイスが提案されている（例えば、非特許文献１及び特許文献１を参照）。これらの文献には、量子ドットの代表例として、ＣｄＳｅからなるコアと、その周囲に設けられたＺｎＳシェルと、さらにその周囲に設けられたキャッピング化合物とで構成されたものが例示されている。この量子ドットを発光材料として用いた発光素子は、上記の有機ＥＬ材料を用いた発光素子よりも長寿命であるという利点がある。
【０００４】
しかし、非特許文献１の図１に示されているように、同文献で提案された発光素子が有する発光層は量子ドット単分子膜であるので、両電極から供給された電荷が再結合して生じた励起子がその単分子膜に到達してＥＬ発光に消費される機会が乏しく、十分な輝度と発光効率を達成できないという問題がある。なお、同文献では、発光層と電子輸送層との間に正孔ブロック層を設けて発光層内での再結合の確率を上げようとした例も提案されているが、十分に高い輝度と発光効率をもたらしてはいない。
【０００５】
こうした量子ドット単分子膜が有する弱点を解決するため、下記特許文献２，３には、量子ドットをホスト材料内に分散させてなる発光層を有し、その発光層内での電荷の再結合の確率を上げようとした発光素子の例が提案されている。この発光素子は、生じた励起子が発光層内を移動して量子ドットをＥＬ発光させようとするものである。
【非特許文献１】Seth  Coe  et.al.,  Nature,  420,  800-803（2002）
【特許文献１】特表２００５−５２２００５号公報
【特許文献２】特表２００５−５０２１７６号公報
【特許文献３】特表２００７−５１３４７８号公報
【発明の開示】
【発明が解決しようとする課題】
【０００６】
しかしながら、正孔輸送層を構成する正孔輸送材料の正孔移動度は、電子輸送層を構成する電子輸送材料の電子移動度よりも大きい場合が多く、その結果、陽極から供給された正孔が発光層を突き抜けてしまい、発光層での再結合の機会が少ないという問題がある。こうした問題は、量子ドットをホスト材料内に分散させた比較的厚い発光層を有する上記特許文献２，３の発光素子においても同様である。
【０００７】
本発明は、上記課題を解決すべくなされたものであって、その目的は、量子ドットを含む発光層を備えた発光素子において、正孔輸送層を構成する正孔輸送材料の正孔移動度が電子輸送層を構成する電子輸送材料の電子移動度よりも大きい場合であっても、発光層内での再結合を多くして、所望の発光色を発光効率よく得ることができる発光素子を提供することにある。
【課題を解決するための手段】
【０００８】
上記課題を解決するための本発明の発光素子は、少なくとも、陽極と、量子ドットを含有する発光層と、陰極とをその順で有する発光素子であって、前記発光層の厚さ方向における量子ドットの密度が陽極側から陰極側に向かって小さくなることを特徴とする。
【０００９】
この発明によれば、発光層の厚さ方向における量子ドットの密度が陽極側から陰極側に向かって小さくなっているので、発光層に入った正孔は、量子ドット密度の高い陽極側の部位でその多くが量子ドットによりトラップされる。その結果、例えば両極間に正孔輸送層と電子輸送層とを設けた場合で且つ正孔輸送層の正孔移動度が電子輸送層の電子移動度よりも大きい場合であっても、発光層を突き抜ける正孔の数を抑制できる。さらに、量子ドットの密度は、陽極側から陰極側に向かって小さくなっており、発光層の厚さ方向に量子ドットが分布しているので、発光層内での量子ドットの発光領域が厚さ方向に広く、所望の発光色を発光効率よく発光させることができる。
【００１０】
本発明の発光素子の好ましい態様として、前記発光層の、陽極側の層に接する面における量子ドットの単位面積当たりのカバー率が、４０％〜１００％であるように構成する。
【００１１】
本発明の発光素子の好ましい態様として、前記発光層の厚さ方向の密度の減少が、ホスト材料中に異なる含有量で量子ドットを含有させた層を積層して得られるように構成する。
【発明の効果】
【００１２】
本発明の発光素子によれば、発光層に入った正孔が量子ドット密度の高い陽極側の部位でその多くが量子ドットによりトラップされるとともに、量子ドットの密度が陽極側から陰極側に向かって小さくなっているので、例えば両極間に正孔輸送層と電子輸送層とを設けた場合で且つ正孔輸送層の正孔移動度が電子輸送層の電子移動度よりも大きい場合であっても、発光層を突き抜ける正孔の数を抑制でき、所望の発光色を発光効率よく発光させることができる。
【発明を実施するための最良の形態】
【００１３】
以下、本発明の発光素子の実施の形態について説明するが、本発明は以下の実施形態及び図面に限定解釈されるものではない。
【００１４】
図１は、本発明の発光素子の一例を示す模式断面図であり、図２は、本発明の発光素子の発光原理を説明するための模式図である。本発明の発光素子１は、少なくとも陽極３と量子ドット１１を含有する発光層５と陰極４とをその順で有し、一例として、図１に示すように、陽極３と、正孔輸送層６と、量子ドット１１を含有する発光層５と、電子輸送層７と、陰極４とをその順で有するものを例示できる。そして、発光層５の厚さ方向における量子ドット１１の密度が、陽極側（正孔輸送層側）から陰極側（電子輸送層側）に向かって小さくなるように構成されている。
【００１５】
なお、発光素子１を構成する下記の構成要素を選択し、また、反射層等を設けることにより、トップエミッション型の素子として構成してもよいし、ボトムエミッション型の素子として構成してもよい。
【００１６】
次に、本発明の発光素子１の構成要素について詳しく説明するが、以下の具体例のみに限定解釈されるものではない。なお、以下において、「上」「下」との表現を使う場合、図１を平面視した場合における上側が「上」の意味であり、下側が「下」の意味である。
【００１７】
（基材）
基材２は、図１の例では陽極３の下地基材として設けられているが、特に図１の例に限定されず、陰極４の上側に設けられていてもよいし、その両方に設けられていてもよい。基材２の透明性は光の出射方向によって任意に選択され、ボトムエミッション型の発光素子とする場合には、図１に示す基材２は透明である必要がある。基材の種類や形状、大きさ、厚さ等の構造は特に限定されるものではなく、発光素子１の用途や基材上に積層する各層の材質等により適宜決めることができる。例えば、Ａｌ等の金属、ガラス、石英又は樹脂等の各種の材料からなるものを用いることができる。具体的には、例えば、ガラス、石英、ポリエチレン、ポリプロピレン、ポリエチレンテレフタレート、ポリエチレンナフタレート、ポリメタクリレート、ポリメチルメタクリレート、ポリメチルアクリレート、ポリエステル、ポリカーボネート等を挙げることができる。また、基材２の形状としては、枚葉状でも連続状でもよく、具体的には、例えばカード状、フィルム状、ディスク状、チップ状等を挙げることができる。
【００１８】
（電極）
陽極３，陰極４は、ＥＬ発光材料である量子ドット１１を発光させるための正孔と電子を供給するための電極であり、通常は、図１に示すように、陽極３は基材２上に設けられ、陰極４は少なくとも発光層５を陽極３との間に挟んだ状態で、その陽極３に対向して設けられる。
【００１９】
陽極３としては、金属、導電性酸化物、導電性高分子等の薄膜が用いられる。具体的には、例えば、ＩＴＯ（インジウム錫オキサイド）、酸化インジウム、ＩＺＯ（インジウム亜鉛オキサイド）、ＳｎＯ２、ＺｎＯ等の透明導電膜、金、クロムのようなホール注入性が良好な仕事関数の大きな金属、ポリアニリン、ポリアセチレン、ポリアルキルチオフェン誘導体、ポリシラン誘導体のような導電性高分子等を挙げることができる。こうした陽極３は、真空蒸着、スパッタリング、ＣＶＤ等の真空プロセスあるいは塗布により形成することができ、その膜厚は使用する材料等によっても異なるが、例えば１０ｎｍ〜１０００ｎｍ程度であることが好ましい。
【００２０】
陰極４としては、金属、導電性酸化物、導電性高分子等の薄膜が用いられる。具体的には、例えば、アルミ、銀等の単体金属、ＭｇＡｇ等のマグネシウム合金、ＡｌＬｉ、ＡｌＣａ、ＡｌＭｇ等のアルミニウム合金、Ｌｉ、Ｃａをはじめとするアルカリ金属類、それらアルカリ金属類の合金のような電子注入性が良好な仕事関数の小さな金属等を挙げることができる。陰極４は、上述した陽極３の場合と同様、真空蒸着、スパッタリング、ＣＶＤ等の真空プロセスあるいは塗布により形成され、その膜厚は使用する材料等によっても異なるが、例えば１０ｎｍ〜１０００ｎｍ程度であることが好ましい。
【００２１】
（発光層）
発光層５は、陽極３と陰極４とに挟まれた態様で設けられ、陽極３から供給された正孔（ホール）が陰極４から供給された電子（エレクトロン）と再結合し、その再結合によって生じた励起子（エキシトン）によって、発光層５を構成するＥＬ材料の量子ドット１１が発光する。
【００２２】
本発明において、発光層５は、図２の模式図に示すように、その厚さ方向における量子ドット１１の密度が陽極側（正孔輸送層側）から陰極側（電子輸送層側）に向かって小さくなるように構成されている。すなわち、陽極側（正孔輸送層側）から陰極側（電子輸送層側）に向かって量子ドット１１の密度が小さくなる「傾斜層」として形成されている。そうした態様としては、種々の態様が考えられるが、例えば、陽極側（正孔輸送層側）から陰極側（電子輸送層側）に向かって直線的に量子ドット１１の密度が小さくなる態様（図２参照）や、段階的に量子ドット１１の密度が小さくなる態様を挙げることができる。
【００２３】
用いる量子ドット（Quantum  dot）１１は、粒径によって発光色を調整できる半導体微粒子である。この量子ドット１１は、ナノ粒子（Nanoparticle）、ナノ結晶（Nanocrystal）とも呼ばれるものであり、その代表例としては、ＣｄＳｅからなるコアと、その周囲に設けられたＺｎＳシェルと、さらにその周囲に設けられたキャッピング化合物とで構成されたものを例示できる。この量子ドット１１は、その粒径により発光色を異にするものであり、例えば青色発光する粒径は１．０ｎｍ〜１．９ｎｍの範囲であり、緑色発光する粒径は２．０ｎｍ〜２．４ｎｍの範囲であり、赤色発光する粒径は４．２ｎｍ〜６．０ｎｍの範囲である。
【００２４】
量子ドット１１としては、半導体のナノメートルサイズの微粒子（半導体ナノ結晶）であり、量子閉じ込め効果（量子サイズ効果）を生じる発光材料であれば特に限定されない。具体的には、ＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族半導体化合物、ＡｌＮ、ＡｌＰ、ＡｌＡｓ、ＡｌＳｂ、ＧａＡｓ、ＧａＰ、ＧａＮ、ＧａＳｂ、ＩｎＮ、ＩｎＡｓ、ＩｎＰ、ＩｎＳｂ、ＴｉＮ、ＴｉＰ、ＴｉＡｓ及びＴｉＳｂのようなＩＩＩ−Ｖ族半導体化合物、Ｓｉ、Ｇｅ及びＰｂのようなＩＶ族半導体等を含有する半導体結晶の他、ＩｎＧａＰのような３元素以上を含んだ半導体化合物が挙げられる。或いは、上記半導体化合物に、Ｅｕ３+、Ｔｂ３+、Ａｇ＋、Ｃｕ＋のような希土類金属のカチオン又は遷移金属のカチオンをドープしてなる半導体結晶を用いることができる。
【００２５】
中でも、作製の容易性、可視域での発光を得られる粒径の制御性、蛍光量子収率の観点から、ＣｄＳ，ＣｄＳｅ，ＣｄＴｅ、ＩｎＧａＰ等の半導体結晶が好適である。
【００２６】
量子ドット１１は、１種の半導体化合物からなるものであっても、２種以上の半導体化合物からなるものであってもよく、例えば、半導体化合物からなるコアと、該コアと異なる半導体化合物からなるシェルとを有するコアシェル型構造を有していてもよい。コアシェル型の量子ドットとしては、励起子が、コアに閉じ込められるように、シェルを構成する半導体化合物として、コアを形成する半導体化合物よりもバンドギャップの高い材料を用いることで、量子ドットの発光効率を高めることができる。このようなバンドギャップの大小関係を有するコアシェル構造（コア／シェル）としては、例えば、ＣｄＳｅ／ＺｎＳ、ＣｄＳｅ／ＺｎＳｅ、ＣｄＳｅ／ＣｄＳ、ＣｄＴｅ／ＣｄＳ、ＩｎＰ／ＺｎＳ、ＧａＰ／ＺｎＳ、Ｓｉ／ＺｎＳ、ＩｎＮ／ＧａＮ、ＩｎＰ／ＣｄＳＳｅ、ＩｎＰ/ＺｎＳｅＴｅ、ＧａＩｎＰ／ＺｎＳｅ、ＧａＩｎＰ／ＺｎＳ、Ｓｉ／ＡｌＰ、ＩｎＰ／ＺｎＳＴｅ、ＧａＩｎＰ／ＺｎＳＴｅ、ＧａＩｎＰ／ＺｎＳＳｅ等が挙げられる。
【００２７】
量子ドット１１のサイズは、所望の波長の光が得られるように、量子ドットを構成する材料によって適宜制御すればよい。量子ドットは粒径が小さくなるに従い、エネルギーバンドギャップが大きくなる。すなわち、結晶サイズが小さくなるにつれて、量子ドットの発光は青色側へ、つまり、高エネルギー側へとシフトする。そのため、量子ドットのサイズを変化させることにより、紫外領域、可視領域、赤外領域のスペクトルの波長領域にわたって、その発光波長を調節することができる。
【００２８】
一般的には、量子ドット１１の粒径（直径）は０．５〜２０ｎｍの範囲であり、１〜１０ｎｍの範囲であることが好ましい。なお、量子ドットのサイズ分布が狭いほど、より鮮明な発光色を得ることができる。
【００２９】
また、量子ドット１１の形状は特に限定されず、球状、棒状、円盤状、その他の形状であってもよい。量子ドットの粒径は、量子ドットが球状でない場合、同体積を有する真球状であると仮定したときの値とすることができる。
【００３０】
量子ドット１１の粒径、形状、分散状態等の情報については、透過型電子顕微鏡（ＴＥＭ）により得ることができる。また、量子ドットの結晶構造、また粒径については、Ｘ線結晶回折（ＸＲＤ）により知ることができる。さらには、ＵＶ−Ｖｉｓ吸収スペクトルによって、量子ドットの粒径、表面に関する情報を得ることもできる。なお、本願でいう「粒径」とは、平均粒径のことである。
【００３１】
量子ドット１１の一例としては、例えば、ＣｄＳｅからなるコアと、その周囲に設けられたＺｎＳシェルと、さらにその周囲に設けられたキャッピング化合物とを基本構造としたＣｄＳｅ／ＺｎＳ型のコアシェル構造からなるものを好ましく例示できる。こうしたコアシェル構造において、コアは半導体化合物からなり、シェルは該コアと異なる半導体化合物からなり、コアを形成する半導体化合物よりもバンドギャップの高い材料を用いることで、励起子がコアに閉じ込められるように作用する。また、キャッピング化合物は分散剤として作用する。こうしたキャッピング化合物の具体例としては、例えば、ＴＯＰＯ（トリオクチルフォスフィンオキシド）、ＴＯＰ（トリオクチルホスフィン）、ＴＢＰ（トリブチルホスフィン）等が挙げられ、そうした材料により、有機溶媒中に分散することができる。
【００３２】
発光層５は、陽極側（正孔輸送層側）から陰極側（電子輸送層側）に向かって量子ドット１１の密度が小さくなるように設けられているので、従来のような量子ドット単分子膜よりも厚く、例えば１ｎｍ以上１００ｎｍ以下で形成される。発光層５に含まれる量子ドット１１は、通常、１種類の量子ドット１１であるが、２種以上の量子ドット１１であってもよい。
【００３３】
こうした発光層５は、量子ドット１１とホスト材料１２とで構成されており、さらに必要に応じて、熱又は光等により硬化する硬化材料を含有させてもよい。
【００３４】
ホスト材料としては、一般的な発光層のホスト材料として使用されている蛍光材料や燐光材料を用いることができ、具体的には、色素系材料や金属錯体系材料を挙げることができる。色素系材料としては、例えば、アリールアミン誘導体、アントラセン誘導体、フェニルアントラセン誘導体、オキサジアゾール誘導体、オキサゾール誘導体、オリゴチオフェン誘導体、カルバゾール誘導体、シクロペンタジエン誘導体、シロール誘導体、ジスチリルベンゼン誘導体、ジスチリルピラジン誘導体、ジスチリルアリーレン誘導体、シロール誘導体、スチルベン誘導体、スピロ化合物、チオフェン環化合物、テトラフェニルブタジエン誘導体、トリアゾール誘導体、トリフェニルアミン誘導体、トリフマニルアミン誘導体、ピラゾロキノリン誘導体、ヒドラゾン誘導体、ピラゾリンダイマー、ピリジン環化合物、フルオレン誘導体、フェナントロリン類、ペリノン誘導体、ペリレン誘導体等を挙げることができる。また、これらの２量体や３量体やオリゴマー、２種類以上の誘導体の化合物も用いることができる。具体的には、トリフェニルアミン誘導体としては、Ｎ，Ｎ´−ビス−（３−メチルフェニル）−Ｎ，Ｎ´−ビス−（フェニル）−ベンジジン（ＴＰＤと略す）や、４，４，４−トリス（３−メチルフェニルフェニルアミノ）トリフェニルアミン（ＭＴＤＡＴＡと略す）等が挙げられ、アリールアミン類としては、ビス（Ｎ−（１−ナフチル−Ｎ−フェニル）ベンジジン）（α−ＮＰＤと略す）等が挙げられ、オキサジアゾール誘導体としては、（２−（４−ビフェニリル）−５−（４−ｔｅｒｔ−ブチルフェニル）−１，３，４−オキサジアゾール）（ＰＢＤと略す）等が挙げられ、アントラセン誘導体としては、９，１０−ジ−２−ナフチルアントラセン（ＤＮＡと略す）等が挙げられ、カルバゾール誘導体としては、４，４−Ｎ，Ｎ´−ジカルバゾール−ビフェニル（ＣＢＰと略す）や、１，４−ビス（２，２−ジフェニルビニル）ベンゼン（ＤＰＶＢｉと略す）等が挙げられ、フェナントロリン類としては、バソキュプロインや、バソフェナントロリン等が挙げられる。これらの材料は単独で用いてもよく２種以上を併用してもよい。
【００３５】
金属錯体系材料としては、例えば、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロピウム錯体等、あるいは、中心にＡｌ、Ｚｎ、Ｂｅ等の金属又は、Ｔｂ、Ｅｕ、Ｄｙ等の希土類金属を有し、配位子にオキサジアゾール、チアジアゾール、フェニルピリジン、フェニルベンゾイミダール、キノリン構造等を有する金属錯体を挙げることができる。具体的には、トリス（８−キノリノラト）アルミニウム錯体（Ａｌｑ３と略す）、ビス（２−メチル−８−キノリラト）（ｐ−フェニルフェノラート）アルミニウム錯体（ＢＡｌｑと略す）、トリ（ジベンゾイルメチル）フェナントロリンユーロピウム錯体、ビス（ベンゾキノリノラト）ベリリウム錯体（ＢｅＢｑと略す）等を挙げることができる。これらの材料は単独で用いてもよく２種以上を併用してもよい。
【００３６】
また、上記の色素系材料や金属錯体系材料等の低分子系のホスト材料を分子内に直鎖、側鎖若しくは官能基として導入した中分子系又は高分子系材料を使用することができる。具体的には、ポリパラフェニレンビニレン誘導体、ポリチオフェン誘導体、ポリパラフェニレン誘導体、ポリシラン誘導体、ポリアセチレン誘導体、ポリビニルカルバゾール、ポリフルオレノン誘導体、ポリフルオレン誘導体、ポリキノキサリン誘導体、及びそれらの共重合体等を挙げることができる。
【００３７】
また、必要に応じて配合する硬化材料としては、発光層形成用材料の分子内に硬化性の官能基が導入されたものや、硬化性樹脂等を使用することができる。例えば、硬化性の官能基としては、アクリロイル基やメタクリロイル基等のアクリル系の官能基、又はビニレン基、エポキシ基、イソシアネート基等を挙げることができる。硬化性樹脂としては、熱硬化性樹脂であっても光硬化性樹脂であってもよく、例えばエポキシ樹脂、フェノール樹脂、メラミン樹脂、ポリエステル樹脂、ポリウレタン樹脂、シリコーン樹脂等を挙げることができる。
【００３８】
発光層５の形成方法は特に限定されないが、例えば、正孔輸送層６上に、量子ドット１１の単位面積当たりのカバー率が異なる単分子膜を順に積層して形成することができる。詳しくは、ホスト材料中に異なる含有量で量子ドット１１を含有させた複数の塗工液を準備し、量子ドット１１の含有量が多い塗工液から順に正孔輸送層６上に塗布形成することにより、量子ドット１１の単位面積当たりのカバー率が徐々に小さくなる単分子膜を順に積層して発光層５を形成することができる。なお、この場合には、上述の硬化材料を含有させるなどして、塗工液の成分が下層を溶解等しないように、その都度、形成した単分子膜を硬化させる等の手段をとることが好ましい。
【００３９】
また、例えば、正孔輸送層６上に、電子輸送層７と同時に形成してもよい。この場合は、電子輸送層７を構成する電子輸送材料であるＡｌｑ３等と所定含量の量子ドット１１との混合溶液を調製し、その混合溶液を塗布することによって、正孔輸送層６側に量子ドット１１が沈むような態様、すなわち、正孔輸送層６側から量子ドット１１が積層されるようにして発光層５を形成し、同時に、その発光層上には、量子ドット１１を含まない電子輸送層７を形成することができる。なお、正孔輸送層６側に量子ドット１１が沈むような態様とするには、量子ドット１１のキャッピング化合物を選択することにより行うことができる。
【００４０】
なお、上記以外の方法でも発光層５を形成してもよい。
【００４１】
こうして形成された発光層５において、陽極側の層（例えば正孔輸送層６）に接する面における量子ドット１１の単位面積当たりのカバー率は、４０％〜１００％、好ましくは１００％と高く、順次、陰極側（電子輸送層側）に向かって、例えば１０％程度までカバー率が小さくなっている。なお、発光層５は、陰極側（電子輸送層側）の全域にわたって、カバー率が徐々に小さくなりながら量子ドット１１が含まれていてもよいが、量子ドット１１は発光層５の全域に設けられていなくてもよく、例えば発光層５の陰極側（電子輸送層側）には量子ドット１１がなくてもよい。
【００４２】
このように構成した発光層５に、陽極３から供給された正孔が入ると、その正孔は量子ドット密度の高い陽極側（正孔輸送層側）の部位でその多くが量子ドット１１によりトラップされる。こそして、トラップされずに漏れた正孔は、発光層５内の他の量子ドット１１でトラップされる。うして、発光層５を突き抜ける正孔の数を抑制できる。一方、陰極側（電子輸送層側）から発光層５内に入る電子は、陰極側（電子輸送層側）に移動の障害となる量子ドット１１がないので、容易に量子ドット１１含有領域に至り、量子ドット１１にトラップされている正孔と再結合する。しかも、発光層５の厚さ方向に量子ドット１１が徐々にカバー率を減少させながら分布しているので、発光層５内での量子ドット１１の発光領域が厚さ方向に広く、所望の発光色を発光効率よく発光させることができる。こうした発光層５は、両極間に正孔輸送層６と電子輸送層７とを設けた場合で且つ正孔輸送層６の正孔移動度が電子輸送層７の電子移動度よりも大きい場合に特に好ましく適用できる。
【００４３】
（正孔輸送層）
正孔輸送層６は、発光素子１の用途により必要に応じて設けられるものであって、通常は陽極３上に設けられるが、正孔注入層（図示しない）を介して設けられてもよい。本発明においては、この正孔輸送層６が、陽極３から供給された正孔（ホール）を発光層５側に輸送するように作用する。
【００４４】
本発明において、上記の発光層５の構成は、こうした正孔輸送層６が設けられ且つその正孔輸送層６の正孔移動度が後述する電子輸送層７の電子移動度よりも大きい場合に特にその効果を発揮できるものである。正孔輸送層６を構成する正孔輸送材料として通常用いられているものの正孔移動度は、電子輸送層７を構成する電子輸送材料の電子移動度よりも大きいものが多いので、本発明の効果を発揮できる。なお、正孔輸送材料の正孔移動度が電子輸送材料の電子移動度よりも小さいものであっても構わないが、その場合には、正孔輸送層６と電子輸送層７の厚さをさらに薄くすることも可能になり、素子に印加する電圧を低減できるので、その観点からは有効である。
【００４５】
正孔輸送層６の形成材料としては、例えばアリールアミン誘導体、アントラセン誘導体、カルバゾール誘導体、チオフェン誘導体、フルオレン誘導体、ジスチリルベンゼン誘導体、スピロ化合物等を挙げることができる。例えば、アリールアミン誘導体の具体的としては、ビス（Ｎ−（１−ナフチル−Ｎ−フェニル）−ベンジジン（α−ＮＰＤ）、コポリ［３，３´−ヒドロキシ−テトラフェニルベンジジン／ジエチレングリコール］カーボネート（ＰＣ−ＴＰＤ−ＤＥＧ）等を挙げることができる。カルバゾール類の具体例としては、ポリビニルカルバゾール（ＰＶＫ）等を挙げることができる。チオフェン誘導体類の具体例としては、ポリ［（９，９−ジオクチルフルオレニル−２，７−ジイル）−ｃｏ−（ビチオフェン）］等を挙げることができる。フルオレン誘導体の具体例としては、ポリ［（９，９−ジオクチルフルオレニル−２，７−ジイル）−ｃｏ−（４，４´−（Ｎ−（４−ｓｅｃ−ブチルフェニル））ジフェニルアミン）］（ＴＦＢ）や、分子内に硬化性の官能基が導入された、ポリ［（９，９−ジオクチルフルオレニル−２，７−ジイル）−ａｌｔｏ−ｃｏ−（９，９−ジ−｛５−ペンテニル｝−フルオレニル−２，７−ジイル）］、ポリ［（９，９−ジ−｛５−ペンテニル｝−フルオレニル−２，７−ジイル）−ｃｏ−（４，４´−（Ｎ−（４−ｓｅｃ−ブチルフェニル））ジフェニルアミン）］等を挙げることができる。スピロ化合物の具体例としては、ポリ［（９，９−ジオクチルフルオレニル−２，７−ジイル）−ａｌｔ−ｃｏ−（９，９´−スピロ−ビフルオレン−２，７−ジイル）］等を挙げることができる。これらの材料は単独で用いてもよく２種以上を併用してもよい。
【００４６】
こうした正孔輸送層６は、各種の方法で成膜でき、その厚さは使用する材料等によっても異なるが、例えば１ｎｍ〜５０ｎｍ程度の範囲内であることが好ましい。
【００４７】
（電子輸送層）
電子輸送層７は、発光素子１の用途により必要に応じて設けられるものであって、発光層５と陰極４との間に設けられるが、陰極４との間に電子注入層（図示しない）を介するように設けられてもよい。電子輸送層７は、陰極４から供給された電子を発光層５側に輸送するように作用する。
【００４８】
本発明において、上記の発光層５の構成は、こうした電子輸送層７が設けられ且つその電子輸送層７の電子移動度が上記の正孔輸送層６の正孔移動度よりも小さい場合に特にその効果を発揮できるものである。電子輸送層７を構成する電子輸送材料として通常用いられているものの電子移動度は、正孔輸送層６を構成する正孔輸送材料の正孔移動度よりも小さいものが多いので、本発明の効果を発揮できる。なお、電子輸送材料の電子移動度が正孔輸送材料の正孔移動度よりも大きいものであっても構わないが、その場合には、正孔輸送層６と電子輸送層７の厚さをさらに薄くすることも可能になり、素子に印加する電圧を低減できるので、その観点からは有効である。
【００４９】
電子輸送層７の形成材料としては、例えば、金属錯体、オキサジアゾール誘導体、トリアゾール誘導体、フェナントロリン誘導体、シリル化合物、フラーレン等が挙げられる。具体的には、フェナントロリン類の具体例としては、バソキュプロイン、バソフェナントロリン等が挙げられ、金属錯体の具体例としては、トリス（８−キノリノラト）アルミニウム錯体（Ａｌｑ３）、ビス（２−メチル−８−キノリラト）（ｐ−フェニルフェノラート）アルミニウム錯体（ＢＡｌｑ２）等が挙げられる。オキサジアゾール誘導体としては、（２−（４−ビフェニリル）−５−（４−ｔｅｒｔ−ブチルフェニル）−１，３，４−オキサジアゾール）（ＰＢＤ）等が挙げられる。こうした電子輸送層７は、真空蒸着法あるいは上記材料を含有した電子輸送層形成用塗工液を用いた塗布法により形成される。
【００５０】
こうした電子輸送層７は、各種の方法で成膜でき、その厚さは使用する材料等によっても異なるが、例えば１ｎｍ〜１００ｎｍ程度の範囲内であることが好ましい。
【００５１】
（その他の層）
電子注入層（図示しない）は、陰極４と電子輸送層７との間に必要に応じて設けられ、陰極４から電子が注入され易いように作用する。電子注入層の形成材料としては、アルミニウム、フッ化リチウム、ストロンチウム、酸化マグネシウム、フッ化マグネシウム、フッ化ストロンチウム、フッ化カルシウム、フッ化バリウム、酸化アルミニウム、酸化ストロンチウム、カルシウム、ポリメチルメタクリレートポリスチレンスルホン酸ナトリウム、リチウム、セシウム、フッ化セシウム等のようにアルカリ金属類、及びアルカリ金属類のハロゲン化物、アルカリ金属の有機錯体等を挙げることができる。こうした電子注入層は、各種の方法で成膜でき、その厚さは使用する材料等によっても異なるが、例えば０．１ｎｍ〜２００ｎｍ程度の範囲内であることが好ましい。
【００５２】
正孔注入層（図示しない）は、陽極３と正孔輸送層６との間に必要に応じて設けられ、陽極３から正孔（ホール）が注入され易いように作用する。正孔注入層の形成材料としては、例えばポリ（３、４）エチレンジオキシチオフェン／ポリスチレンスルホネート（略称ＰＥＤＯＴ／ＰＳＳ、バイエル社製、商品名；Ｂａｙｔｒｏｎ  Ｐ  ＣＨ８０００、水溶液として市販。）等、従来から正孔注入層形成用材料として知られているものを用いることができる。こうした正孔注入層は、各種の方法で成膜でき、その厚さは使用する材料等によっても異なるが、例えば０．１ｎｍ〜２００ｎｍ程度の範囲内であることが好ましい。
【００５３】
パッシペーション層（図示しない）も必要に応じて設けられ、形成した発光層５や電子輸送層７等が、水蒸気や酸素で劣化しないようするために、素子全体を覆うように設けられる層である。こうしたパッシペーション層の形成材料としては、酸化ケイ素、窒化ケイ素、酸窒化ケイ素等を挙げることができる。その厚さは、形成材料によっても異なるが、水蒸気や酸素で劣化しない程度の厚さで形成される。
【００５４】
反射層（図示しない）も必須の層ではないが、発光層５で生じた光を効率的に外部に取り出すための層であり、発光効率を高めるために設けられる層である。
できるので好ましく設けられる。この反射層は独立の層として単独で設けてもよいし、全反射層と半透明反射層とのペアで構成した共振器構造として設けてもよい。こうした反射層は、通常、透明導電膜や、金、クロムのような金属層が好ましく用いられる。
【００５５】
以上説明したように、本発明の発光素子１によれば、陽極３から供給されて発光層５に入った正孔は、量子ドット密度の高い正孔輸送層側の部位でその多くが量子ドットによりトラップされる。その結果、正孔輸送層６の正孔移動度が電子輸送層７の電子移動度よりも大きい場合であっても、発光層５を突き抜ける正孔の数を抑制できる。さらに、量子ドット１１の密度は、正孔輸送層側から電子輸送層側に向かって小さくなっており、発光層５の厚さ方向に量子ドットが分布しているので、発光層５内での量子ドット１１の発光領域が厚さ方向に広く、所望の発光色を発光効率よく発光させることができる。
【実施例】
【００５６】
以下に、実施例を挙げて本発明をさらに具体的に説明するが、本発明は以下の実施例に限定解釈されるものではない。
【００５７】
（実施例１）
先ず、陽極として厚さ１５０ｎｍのＩＴＯ膜が形成されたガラス基材上に、正孔注入輸送層として、ポリ（３，４−エチレンジオキシチオフェン）−ポリスチレンスルホン酸（ＰＥＤＯＴ−ＰＳＳ）薄膜（厚さ：８０ｎｍ）を、ＰＥＤＯＴ−ＰＳＳ溶液を大気中でスピンコート法により塗布して成膜した。ＰＥＤＯＴ−ＰＳＳ成膜後、水分を蒸発させるために大気中でホットプレートを用いて乾燥させた。
【００５８】
次に、その正孔注入層の上に、ホスト材料であるポリフルオレンと赤色発光する量子ドット（粒径：５．６ｎｍ、エビデントテクノロジー社製）と硬化剤であるエポキシ樹脂を１：１：０．５の割合で調合した混合溶液を塗布し、４０％程度の層を積層し、硬化させた後、さらに、その上に、ホスト材料と量子ドットと硬化剤であるエポキシ樹脂を２：１：０．５の割合で調合した混合溶液を塗布することによって、さらにカバー率が小さい２０％程度の層を積層し、硬化させた後、さらに、その上に、ホスト材料のみの溶液を塗布することによって発光層を形成した。
【００５９】
次に、発光層上に、電子輸送層としてトリス（８−キノリノラト）アルミニウム錯体（Ａｌｑ３）（厚さ：２０ｎｍ）を、真空中（圧力：１×１０−４Ｐａ）で、抵抗加熱蒸着法により成膜した。次に、その電子輸送層の上に、電子注入層としてＬｉＦ（厚さ：０．５ｎｍ）を成膜し、さらにその上に陰極としてＡｌ（厚さ：１００ｎｍ）を、真空中（圧力：１×１０−４Ｐａ）で抵抗加熱蒸着法により成膜した。
【００６０】
こうして発光素子を形成した後、グローブボックス内にて、その発光素子を、無アルカリガラスとＵＶ硬化型エポキシ接着剤を用いて封止して、実施例１の発光素子を作製した。
【００６１】
（比較例１）
実施例１において、ホスト材料と量子ドットとを１：１の割合で調合した混合溶液のみで発光層を構成した他は、実施例１と同様にして、比較例１の発光素子を作製した。
【００６２】
（膜厚の測定）
本発明で記述される各層の厚さは、特に記載がない限り、洗浄済みのＩＴＯ付きガラス基板（三容真空社製）上へ各層を単膜で形成し、作製した段差を測定することによって決定した。膜厚測定には、プローブ顕微鏡（エスアイアイ・ナノテクノロジー（株）製、Ｎａｎｏｐｉｃｓ１０００）を用いた。
【００６３】
（カバー率（もしくは密度）の測定）
本発明で記述される量子ドットのカバー率（もしくは密度）の測定は、形成した各層の断面ＴＥＭ測定により決定した。
【００６４】
（有機ＥＬ素子の電流効率と電力効率）
実施例１及び比較例１の発光素子の電流効率と寿命特性を評価した。電流効率と電力効率は、電流−電圧−輝度（Ｉ−Ｖ−Ｌ）測定により算出した。Ｉ−Ｖ−Ｌ測定は、陰極を接地して陽極に正の直流電圧を１００ｍＶ刻みで走査（１ｓｅｃ．／ｄｉｖ．）して印加し、各電圧における電流と輝度を記録して行った。輝度はトプコン社製輝度計ＢＭ−８を用いて測定した。得られた結果をもとに、発光効率（ｃｄ／Ａ）は発光面積と電流と輝度から計算して算出した。その結果、実施例１の発光素子は、比較例１の発光素子よりも高い発光効率を示した。
【図面の簡単な説明】
【００６５】
【図１】本発明の発光素子の一例を示す模式断面図である。
【図２】本発明の発光素子の発光原理を説明するための模式図である。
【符号の説明】
【００６６】
１  発光素子
２  基材
３  陽極
４  陰極
５  発光層
６  正孔輸送層
７  電子輸送層
１１  量子ドット
１２  ホスト材料
【図１】
2009087755.tif 000003
【図２】
2009087755.tif 000004